(57)【要約】      （修正有）【課題】極細繊維同士が束状に固着しにくく、例え、束状に固着して形成されても容易に開繊させることのできるポリエステル系エラストマーの極細繊維、特に人工皮革の基材として好ましく用いられる、ポリエステル系エラストマーの極細繊維からなる繊維絡合体を提供する。【解決手段】水溶性熱可塑性樹脂を海成分とし、熱可塑性ポリエステルエラストマーを島成分とする海島型繊維から、水溶性熱可塑性樹脂を熱水抽出して得られ、平均繊度０．００１〜０．５デシテックスであり、熱可塑性ポリエステルエラストマーの荷重たわみ温度が１００℃以上である極細繊維。【選択図】図２
2014025153.tif 000002
【特許請求の範囲】
【請求項１】
水溶性熱可塑性樹脂を海成分とし、熱可塑性ポリエステルエラストマーを島成分とする海島型繊維から、前記水溶性熱可塑性樹脂を熱水抽出して得られ、
平均繊度０．００１〜０．５デシテックスであり、
前記熱可塑性ポリエステルエラストマーの荷重たわみ温度（ＡＳＴＭ  Ｄ６４８  ０．４５ＭＰａ）が１００℃以上であることを特徴とする極細繊維。
【請求項２】
前記熱可塑性ポリエステルエラストマーの結晶化温度が１６０℃以上である請求項１に記載の極細繊維。
【請求項３】
請求項１または２に記載の極細繊維から形成されていることを特徴とする繊維絡合体。
【請求項４】
請求項３に記載の繊維絡合体の表面を起毛処理して得られ、
前記起毛処理された表面において観察される、開繊されずに固着した極細繊維束の数密度が平均７束／ｍｍ2以下であることを特徴とする繊維絡合体。
【請求項５】
請求項３または４に記載の繊維絡合体を含むことを特徴とする人工皮革。
【請求項６】
荷重たわみ温度が１００℃以上の熱可塑性ポリエステルエラストマーを島成分とし、水溶性熱可塑性樹脂を海成分として海島型繊維を溶融紡糸する工程と、
前記海島型繊維中の前記水溶性熱可塑性樹脂を熱水中で溶解除去する工程と、
を備える極細繊維の製造方法。
【請求項７】
前記熱可塑性ポリエステルエラストマーの結晶化温度が１６０℃以上である請求項６に記載の極細繊維の製造方法。
【発明の詳細な説明】
【技術分野】
【０００１】
本発明は、弾性を備えたポリエステルエラストマーの極細繊維、その極細繊維から形成された繊維絡合体、人工皮革、及びその極細繊維の製造方法に関する。
【背景技術】
【０００２】
従来から、天然皮革に似た質感を有する人工皮革として、繊維絡合体に弾性樹脂を含浸付与して得られる人工皮革が知られている。人工皮革の製造に用いられる繊維絡合体としては、極細繊維からなる繊維絡合体が広く知られている。極細繊維からなる繊維絡合体を用いた人工皮革は、柔軟性と充実感とを備え、天然皮革の風合いにより近い風合いを発現する。
【０００３】
極細繊維からなる繊維絡合体としては、機械的特性が高く、風合いも優れ、さらに、紡糸性にも優れることから、ポリエステル繊維やポリアミド繊維からなる繊維絡合体が広く用いられてきた。また、例えば、下記特許文献１は、分割型複合繊維から得られる極細繊維の繊維絡合体を開示しており、その段落[００２４]には、ポリウレタン系エラストマーやポリエステル系エラストマーの極細繊維も列挙されている。
【０００４】
また、人工皮革に伸縮性を付与する目的で、下記特許文献２は、非弾性のポリマーからなる極細繊維と弾性ポリマーからなる繊維とを含む繊維絡合体を用いた人工皮革を開示する。そして、その弾性ポリマーとして、各種ポリウレタン類、各種ポリエステルエラストマー類、各種ポリアミドエラストマー類、各種共役ジエン系重合体、等の弾性ポリマーを列挙する。
【先行技術文献】
【特許文献】
【０００５】
【特許文献１】特開２００３−３２８２７６号公報
【特許文献２】特開２００５−９７８２１号公報
【発明の概要】
【発明が解決しようとする課題】
【０００６】
弾性ポリマーからなる極細繊維の繊維絡合体を含む人工皮革は、例えば、特許文献１に、その極細繊維としてポリウレタン系エラストマーやポリエステル系エラストマーの繊維が列挙されているように、その可能性は示唆されているが実用化は困難であった。その理由は、ポリウレタン系エラストマーやポリエステル系エラストマーの極細繊維は、紡糸することが困難であったためである。
【０００７】
本発明者らは、弾性繊維からなる極細繊維の繊維絡合体を製造するために、種々の検討を行ってきた。そして、人工皮革に要求される機械的特性や風合いを実現することを満足しうる弾性繊維として、ポリウレタン系エラストマー（以下、ＰＵ系エラストマーとも称する）及び熱可塑性ポリエステルエラストマーを有力な候補として選択していた。そして、これらの繊維を用いて極細繊維の繊維絡合体を製造することを試行錯誤していた。
【０００８】
ＰＵ系エラストマーの極細繊維を製造するために、ＰＵ系エラストマーを島成分とし、水溶性ポリビニルアルコール系樹脂（以下、単にＰＶＡとも称する）を海成分とする海島型繊維を溶融紡糸し、海成分を熱水で選択的に除去することによりＰＵ系エラストマーの極細繊維を形成することを試みた。しかし、ＰＵ系エラストマーはＰＶＡとの反応性が高く、反応することによりガスを発生するために安定した溶融紡糸ができなかった。
【０００９】
また、ＰＵ系エラストマーの極細繊維を製造するために、ＰＵ系エラストマーを島成分とし、ポリエチレンを海成分とする海島型繊維を溶融紡糸し、海成分を熱トルエン等の有機溶媒で選択的に除去することによりＰＵ系エラストマーの極細繊維を形成することも試みた。しかし、この場合には、ＰＵ系エラストマーがトルエン等の有機溶媒により膨潤して固着してしまい、極細繊維が束状に固着されて形成される。このような極細繊維の繊維絡合体を用いて人工皮革を製造した場合、表面を起毛した場合に、束状の極細繊維が開繊されないためにスエード感のあるような表面が得られず、ささくれ立った起毛状態を有する表面しか得られなかった。
【００１０】
一方、熱可塑性ポリエステルエラストマーの極細繊維を製造するために、一般的な熱可塑性ポリエステルエラストマーを島成分とし、ＰＶＡを海成分とする海島型繊維を溶融紡糸し、海成分を熱水で除去することにより熱可塑性ポリエステルエラストマーの極細繊維を形成することも試みた。しかし、この場合にも、熱可塑性ポリエステルエラストマーの極細繊維が固着して束状に形成された。
【００１１】
本発明は、上述した問題を解決すること、すなわち、極細繊維同士が束状に固着しにくく、例え、束状に固着して形成されても容易に開繊させることのできる熱可塑性ポリエステルエラストマーの極細繊維、特に人工皮革の基材として好ましく用いられる、熱可塑性ポリエステルエラストマーの極細繊維の繊維絡合体を提供することを目的とする。
【課題を解決するための手段】
【００１２】
上述したように、弾性繊維からなる極細繊維を主体とする繊維絡合体を製造することは困難であった。本発明者らは、鋭意検討した結果、海島型繊維を用いて熱可塑性ポリエステルエラストマーの極細繊維を製造する際に、特定の性質を有する熱可塑性ポリエステルエラストマーを用いることにより、上記課題を解決した極細繊維を形成することに成功し、本発明を完成するに至った。
【００１３】
すなわち、本発明の極細繊維は、水溶性熱可塑性樹脂を海成分とし、熱可塑性ポリエステルエラストマーを島成分とする海島型繊維から、水溶性熱可塑性樹脂を熱水抽出して得られ、平均繊度０．００１〜０．５デシテックスであり、熱可塑性ポリエステルエラストマーの荷重たわみ温度（ＡＳＴＭ  Ｄ６４８  ０．４５ＭＰａ、以下同様）が１００℃以上である極細繊維である。このように荷重たわみ温度が１００℃以上の熱可塑性ポリエステルエラストマーを用いて、海島型繊維を経て極細繊維を製造する場合、水溶性熱可塑性樹脂の熱水抽出処理の際に熱可塑性ポリエステルエラストマーの表面が軟化して極細繊維同士が固着することを抑制することができる。
【００１４】
また、熱可塑性ポリエステルエラストマーの結晶化温度は１６０℃以上であることが好ましい。結晶化温度が１６０℃以上である場合には、海島型繊維を溶融紡糸する際に、水溶性熱可塑性樹脂が固化する前に熱可塑性ポリエステルエラストマーの繊維が充分に延伸される。その結果、繊維強度の高い熱可塑性ポリエステルエラストマーの極細繊維が形成される。なお、熱可塑性ポリエステルエラストマーの結晶化温度が低すぎる場合には、低延伸または未延伸の繊維が形成される傾向がある。この場合には、繊維強度が低くなり、例えば、ニードルパンチにより海島型繊維を絡合させるときに、海島型繊維が容易に損傷して頻繁に切断されるために繊維絡合体を形成させることが困難になる傾向がある。
【００１５】
また、本発明の極細繊維絡合体は上述した極細繊維から形成されている繊維絡合体である。このような極細繊維絡合体は、上述したような熱可塑性ポリエステルエラストマーの極細繊維から形成されているために、製造過程において極細繊維同士が強く固着されにくく、また、固着されても開繊されやすい極細繊維絡合体になる。
【００１６】
また、極細繊維絡合体は、その表面が起毛処理されており、起毛処理された表面において観察される、開繊されずに固着した極細繊維束の数密度が平均７束／ｍｍ2以下であることが好ましい。上述した熱可塑性ポリエステルエラストマーの極細繊維は、極細繊維同士が固着しにくいために、簡単な起毛処理により、表面の極細繊維が容易に開繊するため、開繊されずに存在する極細繊維束が少ない。
【００１７】
また、本発明の人工皮革は上述したような繊維絡合体を含む。
【００１８】
また、本発明の極細繊維の製造方法は、荷重たわみ温度が１００℃以上の熱可塑性ポリエステルエラストマーを島成分とし、水溶性熱可塑性樹脂を海成分として海島型繊維を溶融紡糸する工程と、海島型繊維中の水溶性熱可塑性樹脂を熱水中で溶解除去する工程と、を備える。このような工程によれば、熱可塑性ポリエステルエラストマーの極細繊維を製造過程において強く固着させることなく、製造することができる。
【発明の効果】
【００１９】
本発明の熱可塑性ポリエステルエラストマーの極細繊維は、極細繊維同士が束状に固着されにくく、例え、束状に固着されても容易に開繊する。また、本発明の熱可塑性ポリエステルエラストマーの極細繊維の製造方法によれば、そのような極細繊維を容易に製造することができる。
【図面の簡単な説明】
【００２０】
【図１】熱可塑性ポリエステルエラストマーの示差走査熱量測定（ＤＳＣ）のチャートの一例を示す。
【図２】実施例１で得られた極細繊維の繊維絡合体の起毛後の表面のＳＥＭ写真である。
【図３】比較例１で得られた極細繊維の繊維絡合体の起毛後の表面のＳＥＭ写真である。
【発明を実施するための形態】
【００２１】
[第１実施形態]
本発明に係る熱可塑性ポリエステルエラストマーの極細繊維、及びその製造方法の一実施形態を詳しく説明する。
【００２２】
本実施形態の熱可塑性ポリエステルエラストマーの極細繊維の製造方法においては、はじめに、荷重たわみ温度が１００℃以上の熱可塑性ポリエステルエラストマーを島成分とし、水溶性熱可塑性樹脂を海成分とする海島型繊維を溶融紡糸する。
【００２３】
水溶性熱可塑性樹脂としては、水、アルカリ性水溶液、酸性水溶液等により、溶解除去または分解除去できる熱可塑性樹脂であって、溶融紡糸が可能な樹脂が好ましく用いられる。このような、水溶性熱可塑性樹脂の具体例としては、例えば、水溶性ポリビニルアルコール系樹脂（ＰＶＡ）；ポリエチレングリコール及び／又はスルホン酸アルカリ金属塩を共重合成分として含有する変性ポリエステル；ポリエチレンオキシド等が挙げられる。これらの中では、紡糸安定性や抽出除去性に優れている点からＰＶＡが特に好ましく用いられる。本実施形態においては、ＰＶＡを海成分として用いた例を代表例として詳しく説明する。
【００２４】
本実施形態においては、海島型繊維の島成分であり、極細繊維を形成するための樹脂として、荷重たわみ温度が１００℃以上、好ましくは１０５℃以上、より好ましくは１１０℃以上の熱可塑性ポリエステルエラストマーを用いる。また、荷重たわみ温度の上限は特に限定されないが、１６０℃以下、さらには１５５℃以下であることが好ましい。
【００２５】
荷重たわみ温度が１００℃未満の場合には、海島型繊維を形成した後、ＰＶＡを熱水中で選択的に除去して熱可塑性ポリエステルエラストマーの極細繊維を形成する際に、形成される熱可塑性ポリエステルエラストマーの極細繊維の表面が熱水により軟化して固着されて集束される。なお、荷重たわみ温度が高すぎる場合には、エラストマーとしての充分な伸縮性を有する人工皮革が得られにくくなる傾向がある。
【００２６】
なお、熱可塑性ポリエステルエラストマーの荷重たわみ温度は、熱可塑性ポリエステルエラストマーを成形して、長さ８０ｍｍ×幅１０ｍｍ×厚み４ｍｍの短冊状の試験片を調整し、得られた試験片を用いて、ＡＳＴＭＤ６４８に準じて荷重０．４５ＭＰａで測定された値である。
【００２７】
また、熱可塑性ポリエステルエラストマーは、結晶化温度が１５０℃以上、好ましくは１５８℃以上、さらには１６０℃以上の熱可塑性ポリエステルエラストマーを用いることが特に好ましい。結晶化温度が低すぎる場合、溶融紡糸の際に、ＰＶＡが熱可塑性ポリエステルエラストマーよりも先に固化してしまい、熱可塑性ポリエステルエラストマーは延伸されにくくなり、繊維強度が低下する傾向がある。このような場合には、例えば、後述するような海島型繊維の繊維絡合体を製造する場合に、ニードルパンチにより海島型繊維が容易に損傷して切断されてしまうために、海島型繊維の繊維絡合体を製造することが困難になる傾向がある。
【００２８】
熱可塑性ポリエステルエラストマーの結晶化温度は、示差走査熱量測定（ＤＳＣ）により、アルミニウム製等のパンに適量のサンプルを入れ、常温から２５０℃まで２０℃／分の昇温速度で昇温した後、２分間ホールドし、２０℃／分の速度で降温したときに、例えば、図１に示すような、ＤＳＣのチャートにおける発熱ピークの温度として測定することができる。
【００２９】
なお、熱可塑性ポリエステルエラストマーとは、疑似架橋点を形成するための、通常、芳香族ポリエステル等からなる結晶性のハードセグメントと、弾性を発現するための、通常、脂肪族ポリエーテルや脂肪族ポリエステル等の非晶性のソフトセグメントとを備えた弾性を有する熱可塑性の共重合体である。これらの中では、ソフトセグメントが脂肪族ポリエーテルである熱可塑性エラストマーが柔軟性、耐熱性、耐薬品性の点から特に好ましい。
【００３０】
荷重たわみ温度が１００℃以上の熱可塑性ポリエステルエラストマーの具体例としては、例えば、東洋紡績（株）製の熱可塑性ポリエステルエラストマーである商品名ベルプレンの各グレードのうち、荷重たわみ温度（ASTM D648.0.45Mpa）が１００℃以上のグレード、具体的には、例えば、ベルプレンのＰ−９０Ｂ（荷重たわみ温度１０１℃、結晶化温度１５７℃）、Ｐ−１５０Ｂ（荷重たわみ温度１１７℃、結晶化温度１６３℃）、Ｐ−２８０Ｂ（同１５５℃、結晶化温度１７４℃）、Ｅ−４５０Ｂ（荷重たわみ温度１６１℃、結晶化温度１８５℃）、Ｓ−２００１（荷重たわみ温度１０７℃、結晶化温度１７０℃）、Ｓ−３００１（荷重たわみ温度１１７℃、結晶化温度１７５℃）、Ｓ−６００１（荷重たわみ温度１３０℃、結晶化温度１８０℃）、Ｓ−９００１（荷重たわみ温度１４６℃、結晶化温度１８６℃）等が挙げられる。なお、ベルプレンのＰグレード及びＥグレードはソフトセグメントが脂肪族ポリエーテルであるグレードであり、Ｓグレードはソフトセグメントが脂肪族ポリエステルであるグレードである。
【００３１】
なお、熱可塑性ポリエステルエラストマーには、本発明の目的及び効果を損なわない範囲で、各種添加剤、具体的には、例えば、触媒，着色防止剤，耐熱剤，難燃剤，滑剤，防汚剤，蛍光増白剤，艶消剤，着色剤，光沢改良剤，制電剤，芳香剤，消臭剤，抗菌剤，防ダニ剤，無機微粒子等を必要に応じて配合してもよい。
【００３２】
本実施形態においては、海島型繊維の海成分の水溶性熱可塑性樹脂としてＰＶＡを用いる。海成分のＰＶＡは、海島型繊維を極細繊維に変換する際に、例えば、熱水により選択的に除去される成分である。ＰＶＡとしては、ＰＶＡのホモポリマーの他、共重合、末端変性、および後変性により官能基を導入した変性ＰＶＡであってもよい。
【００３３】
共重合性、溶融紡糸性および繊維物性等の観点からは、エチレン，プロピレン，１−ブテン，イソブテン等の炭素数４以下のα−オレフィン類；メチルビニルエーテル，エチルビニルエーテル，n−プロピルビニルエーテル，i−プロピルビニルエーテル，n−ブチルビニルエーテル等のビニルエーテル類を共重合させて変性された変性ＰＶＡが特に好ましい。この場合、エチレン単位の含有割合としては、３〜１５モル％、さらには５〜１３モル％であることが好ましい。
【００３４】
ＰＶＡのケン化度としては、９０〜９９．９９モル％、さらには９３〜９９．９８モル％、とくには、９４〜９９．９７モル％、殊には、９６〜９９．９６モル％の範囲であることが好ましい。ＰＶＡのケン化度がこのような範囲である場合には、水溶性に優れ、熱安定性が良好で、溶融紡糸性に優れ、また、生分解性にも優れたＰＶＡが得られる。
【００３５】
海島型繊維は、熱可塑性ポリエステルエラストマーとＰＶＡとを複合紡糸用口金から押出して溶融紡糸し、口金から吐出した溶融状態の海島型繊維を冷却装置により冷却した後、エアジェットノズルなどの吸引装置を用いて、目的の繊度となるように１０００〜６０００ｍ／分の引取速度に相当する速度の高速気流により牽引細化し、移動式ネットなどの捕集面上に堆積させる。
【００３６】
溶融紡糸における紡糸温度（口金温度）は、熱可塑性ポリエステルエラストマー及びＰＶＡの種類により、溶融紡糸に最適な温度が適宜選択されるが、具体的には、例えば、２２０〜２７０℃、さらには２４０〜２５０℃程度の温度が選ばれる。
【００３７】
海島型繊維の平均繊度は特に限定されないが、１〜５デシテックス程度であることが好ましい。ＰＶＡと熱可塑性ポリエステルエラストマーの体積比に相当する横断面における海成分と島成分の平均面積比も特に限定されないが、海成分／島成分＝５／９５〜７０／３０であることが好ましい。
【００３８】
そして、このようにして形成された海島型繊維から、海成分であるＰＶＡを熱水等により選択的に除去することにより、熱可塑性ポリエステルエラストマーの極細繊維が得られる。
【００３９】
ＰＶＡを選択的に除去する方法としては、具体的には、例えば、海島型繊維を８５〜１００℃の温水に浸漬し、好ましくは、海成分の除去率が９５質量％以上、さらには９８質量％以上になるまで１００〜６００秒間程度処理することによりＰＶＡを抽出除去することが好ましい。温水で処理する場合には、抽出処理の際に有機溶剤を用いた場合に発生するような揮発性物質の発生が抑制されるために、環境負荷が低く、労働衛生上も好ましい。
【００４０】
このようにして平均繊度０．００１〜０．５デシテックスである熱可塑性ポリエステルエラストマーの極細繊維が得られる。極細繊維の平均繊度は０．００１〜０．５デシテックスであり、０．０１〜０．３デシテックス、さらには０．０２〜０．２デシテックスであることが好ましい。極細繊維の平均繊度が０．００１デシテックス未満の場合には、繊維強力が低くなりすぎて得られる極細繊維の機械的特性が低くなる。また、０．５デシテックスを超える場合には、繊維自体が嵩高いために密度を上げることができなくなり、例えば、緻密な繊維絡合体を得ることが困難になる。
【００４１】
以上、本実施形態の極細繊維について詳しく説明した。なお、本実施形態の極細繊維は、機械的特性及び風合い等の観点から人工皮革に用いられるような繊維絡合体として、特に好ましく用いられる。次に、熱可塑性ポリエステルエラストマーの極細繊維絡合体の製造について、詳しく説明する。
【００４２】
[第２実施形態]
本実施形態の熱可塑性ポリエステルエラストマーの極細繊維絡合体は、上述した極細繊維の製造方法を用いて製造することができる。以下、その工程について、詳しく説明する。なお、第１実施形態と重複する内容については、煩雑化を避けるために、説明を簡略化する。
【００４３】
はじめに、第１実施形態で説明した方法と同様の方法により、ＰＶＡを海成分とし、熱可塑性ポリエステルエラストマーを島成分とする海島型繊維を溶融紡糸し、口金から吐出した溶融状態の海島型繊維を冷却装置により冷却した後、エアジェットノズルなどの吸引装置を用いて、目的の繊度となるように１０００〜６０００ｍ／分の引取速度に相当する速度の高速気流により牽引細化し、移動式ネットなどの捕集面上に堆積させてウェブを形成する。また、必要に応じて、得られたウェブをプレスすることにより部分的に圧着して形態を安定化させる処理をしてもよい。このような方法により、海島型繊維の長繊維からなるウェブが形成される。なお、長繊維を製造する代わりに、従来から知られた、短繊維の製造法により、海島型繊維の短繊維からなるウェブを形成してもよい。
【００４４】
そして、上述のようにして得られたウェブを複数枚重ねて絡合処理することにより海島型繊維の絡合体であるウェブ絡合シートを形成する。具体的には、ウェブをクロスラッパー等を用いて厚さ方向に複数層重ね合わせた後、その両外側から同時または交互に少なくとも１つ以上のバーブが貫通する条件でニードルパンチを行う。パンチング密度は特に限定されないが、５００〜５０００パンチ／ｃｍ2の範囲であることが、海島型繊維のニードルによる損傷を抑制しながら充分に繊維を絡合させることができる点から好ましい。
【００４５】
このような工程により、海島型繊維が三次元的に絡合されたウェブ絡合シートが得られる。なお、ウェブ絡合シートには、その製造から絡合処理までのいずれかの段階で、針折れ防止油剤、帯電防止油剤、絡合向上油剤などのシリコーン系油剤または鉱物油系油剤を付与することが好ましい。
【００４６】
なお、上述したように、熱可塑性ポリエステルエラストマーの種類によっては、海島型繊維を溶融紡糸する際に、ＰＶＡが固化する前に熱可塑性ポリエステルエラストマーの繊維が充分に延伸されずに固化されることがある。このような場合、極細繊維の繊維強度が低くなる傾向がある。このような場合、熱可塑性ポリエステルエラストマーの結晶化温度が１５０℃以上、さらには１５８℃以上、とくには１６０℃以上である場合には、熱可塑性ポリエステルエラストマーが固化する前にＰＶＡが固化することが抑制される。そのために、熱可塑性ポリエステルエラストマーの繊維を充分に延伸させることができる。この場合には、ニードルパンチにより海島型繊維を絡合させるときに、繊維は切断されにくくなる。
【００４７】
上述のようにして得られたウェブ絡合シートには、形態安定性を付与したり、風合いを調整したりすることを目的として、ポリウレタン系樹脂等の高分子弾性体を含浸付与してもよい。具体的には、例えば、ウェブ絡合シートに、高分子弾性体を含むエマルジョン等を含浸させた後、高分子弾性体を凝固させることにより、ウェブ絡合シートに高分子弾性体が含浸付与される。
【００４８】
高分子弾性体としては、従来から人工皮革を製造する際等に使用されている高分子弾性体が特に限定なく用いられうる。その具体例としては、例えば、ポリウレタン系樹脂，アクリル系樹脂，ポリアミドエラストマー等のポリアミド系樹脂，ポリエステルエラストマー等のポリエステル系樹脂，弾性ポリスチレン系樹脂，弾性ポリオレフィン系樹脂等が挙げられる。これらは単独で用いても、２種以上を組み合わせて用いてもよい。これらの中では、ポリウレタン系樹脂が、柔軟性と充実感に優れる点からとくに好ましい。
【００４９】
ウェブ絡合シートに高分子弾性体を含浸付与する方法の具体例としては、例えば、ポリウレタンエマルジョンやアクリル系エマルジョンのような高分子弾性体を含む液をウェブ絡合シートに含浸させた後、乾燥することにより凝固させる方法が好ましい。
【００５０】
上述のように、高分子弾性体を含む液をウェブ絡合シートに含浸させた後、乾燥させることにより、ウェブ絡合シートに高分子弾性体を含浸付与することができる。ウェブ絡合シートに含浸させる高分子弾性体の割合は特に限定されないが、高分子弾性体の固形分量／形成される極細繊維の量の質量比が０／１００〜４０／６０、さらには、５／９５〜３０／７０になるような比率に調整されることが好ましい。高分子弾性体の比率が低すぎる場合には、高分子弾性体を付与する効果が充分に発現されない傾向がある。また、高分子弾性体の比率が高すぎる場合には、得られる繊維絡合体がゴム感あるいは樹脂感を持った風合いとなり、天然皮革に似たしなやかな風合いが得られにくくなる傾向がある。
【００５１】
高分子弾性体を含む液としては、上述のような水性エマルジョン等の水性液が、有機溶剤を使用しないために環境負荷が小さい点から好ましい。なお、高分子弾性体の水性液としては、高分子弾性体の水性エマルジョンや、高分子弾性体の水性懸濁液や、高分子弾性体を水系媒体に溶解させた水性溶液等が挙げられる。
【００５２】
高分子弾性体を含む水性液の乾燥条件は高分子弾性体が乾燥凝固する条件であれば特に限定されない。例えば、水性エマルジョンの場合には、１１０〜１５０℃程度の温度で５〜３０分間乾燥させるような条件が挙げられる。
【００５３】
そして、このようにして形成されたウェブ絡合シートまたは高分子弾性体を含浸付与させたウェブ絡合シートから、海島型繊維の海成分であるＰＶＡを熱水等により選択的に除去することにより熱可塑性ポリエステルエラストマーの極細繊維が形成される。なお、高分子弾性体を含浸付与させたウェブ絡合シートの場合、高分子弾性体を含浸付与する前に極細繊維化しても、高分子弾性体を含浸付与した後に極細繊維化してもよい。高分子弾性体を含浸付与した後に極細繊維化した場合には、ＰＶＡが除去された部分が空隙になることにより、よりしなやかな極細繊維絡合体が得られる点から好ましい。
【００５４】
ＰＶＡを選択的に除去する方法は、第１実施形態で説明した方法と同様の方法が用いられる。このようにして、熱可塑性ポリエステルエラストマーの極細繊維の繊維絡合体が形成される。
【００５５】
このようにして得られた熱可塑性ポリエステルエラストマーの極細繊維の繊維絡合体は、必要に応じて、厚み調整や表面の平滑化を目的として、所定の厚みにスライスされたり、サンドペーパーなどを用いてバフィング処理されたりしてもよい。さらに必要に応じてその表面に銀面層が形成されてもよい。また、揉み柔軟化処理、逆シールのブラッシング処理、防汚処理、親水化処理、滑剤処理、柔軟剤処理、酸化防止剤処理、紫外線吸収剤処理、蛍光剤処理、難燃剤処理等の仕上げ処理が施されてもよい。
【００５６】
なお、本実施形態で形成された、熱可塑性ポリエステルエラストマーの極細繊維絡合体は、それを形成する熱可塑性ポリエステルエラストマーの極細繊維同士が束状に固着されにくく、例え、束状に固着されている場合でも容易に開繊する。従って、例えば、表面にサンドペーパーを当ててバフィング処理した場合には、極細繊維同士が束ねられた状態で固着したような、ささくれ立ったような表面ではなく、極細繊維の単繊維が固着せずに起毛されたようなスエード調の表面を表出させることができる。このようにして起毛処理された表面には、極細繊維束の大部分は開繊している。具体的には、起毛処理された表面における、開繊されずに固着した極細繊維束の数密度は平均７束／ｍｍ2以下、さらには平均５束／ｍｍ2以下、さらには平均４束／ｍｍ2以下であることが好ましい。このような場合には、スエード調の美しい表面を実現することができる。なお開繊されずに存在する繊維束の数密度は、５０倍に拡大した電子顕微鏡写真から、約５ｍｍ2程度の範囲を４箇所抽出し、集束して開繊していない繊維束の束数を各領域で計数し、各領域の束数の平均の束数をその平均面積で割ることにより算出できる。
【００５７】
このようにして得られた熱可塑性ポリエステルエラストマーの極細繊維絡合体は、人工皮革基材として好ましく用いられる。人工皮革基材の表面には、さらに、表面を加飾し、また、表面を保護する目的で、必要に応じて銀面層を設けてもよい。
【００５８】
人工皮革基材の表面に銀面層を形成する方法としては、人工皮革基材の表面に、乾式造面法、ダイレクトコート法などの方法により銀面層を形成する方法が挙げられる。なお、乾式造面法は、離型紙などの支持基材上に高分子弾性体を含む銀面表皮膜を形成した後、その銀面表皮膜の表面に接着剤を塗布し、スライス面に貼り合せて、必要によりプレスして接着し、離型紙を剥離することにより銀面層を形成する方法である。また、ダイレクトコート法は、第２の高分子弾性体を含む液状樹脂または樹脂液をスライス面の表面に直接塗布した後、硬化させることにより銀面層を形成する方法である。銀面層を形成するための高分子弾性体としては、上述した高分子弾性体と同様の種類の高分子弾性体等、従来から銀面層の形成に用いられている高分子弾性体を特に限定なく用いることができる。銀面層の厚みは、特に限定されないが、例えば、１０〜５０μｍ程度であることが、機械的特性と風合いとのバランスを維持することができる点から好ましい。
【００５９】
このようにして得られた人工皮革は、熱可塑性ポリエステルエラストマーの極細繊維からなる繊維絡合体を主体とするために、伸縮性に富み、また、繊維の機械的特性にも優れている。従って、手袋や乗馬用パンツのような衣料や、靴等の表皮材、家具の表皮材等として好ましく用いられる。
【実施例】
【００６０】
以下、実施例により本発明をさらに具体的に説明する。なお、本発明の範囲はこれらの実施例に何ら限定されるものではない。
【００６１】
［実施例１］
海成分として、エチレンで変性した変性度８モル％の変性ＰＶＡを用い、島成分としてソフトセグメントが脂肪族ポリエーテルであり、荷重たわみ温度が１１７℃の熱可塑性ポリエステルエラストマー（東洋紡績（株）製のベルプレンＰ−１５０Ｂ、結晶化温度１６３℃）を用い、繊維１本あたりの島数が２５島で、海成分／島成分が３０／７０（重量比）となるような溶融複合紡糸用口金を用い、２４５℃で海島型のフィラメントを口金より吐出した。そして、紡糸速度が３５００ｍ／ｍｉｎとなるようにエジェクター圧力を調整し、平均繊度２．８デシテックスの海島型長繊維をネット上に捕集した。そしてネット上に捕集された海島型長繊維を表面温度４２℃の金属ロールで軽く押さえることにより表面の毛羽立ちを抑えてネットから剥離し、さらに、表面温度５３℃の金属ロールとバックロールとの間を通過させて熱プレスすることにより、表面の極細繊維が仮融着した目付６９ｇ／ｍ2のウェブを得た。
【００６２】
そして、得られたウェブに油剤及び帯電防止剤を付与し、クロスラッピングすることにより８枚重ね、総目付が５５０ｇ／ｍ2の重ね合せウェブを作成し、さらに、針折れ防止油剤をスプレーした。
【００６３】
そして、針先端からバーブまでの距離が３．２ｍｍの１バーブ針を用い、針深度８．２ｍｍで両面から交互に２６００パンチ／ｃｍ2のパンチ密度でニードルパンチングすることにより、目付６５０ｇ／ｍ2の海島型繊維の繊維絡合体を得た。
【００６４】
そして、海島型繊維の繊維絡合体を乾熱ロールでプレスすることにより、見掛け比重を０．４に調整し、さらに、水系ポリウレタンエマルジョンを含浸付与し、１５０℃で乾燥及びキュアリングを施すことにより、ポリウレタンが含浸付与された海島型繊維の繊維絡合体を得た。
【００６５】
そして、ポリウレタンが含浸付与された海島型繊維の繊維絡合体を９５℃の熱水に浸漬し、海成分の除去率が９８％以上になるまで変性ＰＶＡを溶解除去する処理を行った後、乾燥した。このようにして、平均繊度０．０９８デシテックスの熱可塑性ポリエステルエラストマーの極細繊維からなり、厚み１．３ｍｍ、ポリウレタン／極細繊維の質量比が１３／８７である、熱可塑性ポリエステルエラストマーの極細繊維の繊維絡合体を得た。
【００６６】
そして、得られた極細繊維の繊維絡合体の表面を１８０番手のサンドペーパーでバフィング処理することにより、表面の極細繊維を起毛した。このようにして、表面が起毛された極細繊維の繊維絡合体が得られた。
【００６７】
このようにして得た極細繊維の繊維絡合体について、その製造工程における生産性及び得られた極細繊維の繊維絡合体の極細繊維の固着状態等を以下の基準により判定した。
【００６８】
〈極細繊維の固着性〉
得られた極細繊維の繊維絡合体を厚み方向に切断し、断面を表出させた。そして、表出した断面のＳＥＭ写真を撮影し、観察された極細繊維の固着状態を以下の基準で判定した。
Ａ：極細繊維同士がほとんど固着していない。
Ｂ：極細繊維同士が部分的に融着して固着していた。
【００６９】
〈起毛後の表面における、開繊されずに固着した極細繊維束の数密度〉
起毛された極細繊維の繊維絡合体の表面をエチケットブラシ（登録商標）で整毛し、その表面の５０倍のＳＥＭ写真を撮影し、ＳＥＭ写真から約５ｍｍ2の領域を４箇所抽出し、各箇所における、開繊されずに固着した極細繊維束の束数を数え、数密度の平均を算出した。なお、実施例１で得られたＳＥＭ写真の一例を図２に、後述する比較例１で得られたＳＥＭ写真の一例を図３に示す。
【００７０】
〈ニードルパンチによる切断性〉
上述したように海島型繊維の繊維絡合体をニードルパンチしたときに、海島型繊維の切断状態を以下の基準により判定した。
Ａ：ニードルパンチによる、海島型繊維の切断は少なかった。
Ｂ：ニードルパンチにより、海島型繊維が頻繁に切断されていた。
【００７１】
結果を下記表１に示す。
【００７２】
【表１】
2014025153.tif 000003
【００７３】
［実施例２］
島成分として、東洋紡績（株）製のベルプレンＰ−１５０Ｂの代わりに、ソフトセグメントが脂肪族ポリエーテルであり、荷重たわみ温度が１５５℃の熱可塑性ポリエステルエラストマー（東洋紡績（株）製のベルプレンＰ−２８０Ｂ、結晶化温度１７４℃）を用いた以外は実施例１と同様の工程及び条件により、極細繊維の繊維絡合体を得、同様に評価した。結果を表１に示す。
【００７４】
［実施例３］
島成分として、東洋紡績（株）製のベルプレンＰ−１５０Ｂの代わりに、ソフトセグメントが脂肪族ポリエーテルであり、荷重たわみ温度が１０１℃の熱可塑性ポリエステルエラストマー（東洋紡績（株）製のベルプレンＰ−９０Ｂ、結晶化温度１５７℃）を用いた以外は実施例１と同様の工程及び条件により、極細繊維の繊維絡合体を得、同様に評価した。結果を表１に示す。
【００７５】
［実施例４］
島成分として、東洋紡績（株）製のベルプレンＰ−１５０Ｂの代わりに、ソフトセグメントが脂肪族ポリエステルであり、荷重たわみ温度が１１７℃の熱可塑性ポリエステルエラストマー（東洋紡績（株）製のベルプレンＳ−３００１、結晶化温度１７５℃）を用いた以外は実施例１と同様の工程及び条件により、極細繊維の繊維絡合体を得、同様に評価した。結果を表１に示す。
【００７６】
［比較例１］
島成分として、東洋紡績（株）製のベルプレンＰ−１５０Ｂの代わりに、ソフトセグメントが脂肪族ポリエーテルであり、荷重たわみ温度が７４℃の熱可塑性ポリエステルエラストマー（東洋紡績（株）製のベルプレンＰ−７０Ｂ、結晶化温度１４５℃）を用いた以外は実施例１と同様の工程及び条件により、極細繊維の繊維絡合体を得、同様に評価した。結果を表１に示す。
【００７７】
［比較例２］
島成分として、東洋紡績（株）製のベルプレンＰ−１５０Ｂの代わりに、ソフトセグメントが脂肪族ポリエーテルであり、荷重たわみ温度が５０℃の熱可塑性ポリエステルエラストマー（東洋紡績（株）製のベルプレンＰ−１５０Ｍ、結晶化温度１０５℃）を用いた以外は実施例１と同様の工程及び条件により、極細繊維の繊維絡合体を得、同様に評価した。結果を表１に示す。
【００７８】
［比較例３］
島成分として、東洋紡績（株）製のベルプレンＰ−１５０Ｂの代わりに、ソフトセグメントが脂肪族ポリエーテルであり、剛性が低いために荷重たわみ温度が測定できない熱可塑性ポリエステルエラストマー（東洋紡績（株）製のベルプレンＰ−４０Ｈ、結晶化温度１００℃）を用いた以外は実施例１と同様の工程により極細繊維の繊維絡合体を製造しようとした。しかし、海島型繊維から変性ＰＶＡを除去するための熱水処理において、極細繊維同士が融着して極細繊維化できなかった。
【００７９】
［比較例４］
海成分として、変性ＰＶＡを用いる代わりに低密度ポリエチレン（ＬＤＰＥ）を用い、熱水で変性ＰＶＡを除去する代わりに、９０℃のトルエンでＬＤＰＥを除去した以外は実施例１と同様の工程及び条件により、極細繊維の繊維絡合体を得、同様に評価した。結果を表１に示す。
【００８０】
本発明に係る実施例１〜４で得られた極細繊維の繊維絡合体に含まれる繊維絡合体中の熱可塑性ポリエステルエラストマーはいずれも極細繊維同士がほとんど固着していなかった。また、その表面の起毛された極細繊維同士もほとんど固着しておらず、独立して起毛されており、スエード調の表面を示していた。また、特に、結晶化温度が１６０℃以上である熱可塑性ポリエステルエラストマーを用いた実施例１、２、４の場合には、ニードルパンチによる海島型繊維の切断も少なかった。一方、荷重たわみ温度が７４℃または５０℃の熱可塑性ポリエステルエラストマーを用いた比較例１及び比較例２の場合には、極細繊維同士が部分的に融着により固着しており、また、その表面の起毛された極細繊維同士が束の状態でささくれ立ったように起毛されていた。同様に、変性ＰＶＡの代わりに、ＬＤＰＥを用い、９０℃のトルエンでＬＤＰＥを除去した比較例４の場合には、熱可塑性ポリエステルエラストマーがトルエンで膨潤して極細繊維同士が溶着し、また、その表面の起毛された極細繊維同士が束の状態でささくれ立ったように起毛されていた。
【産業上の利用可能性】
【００８１】
本発明の極細繊維の繊維絡合体及び人工皮革は、紳士靴、スポーツシューズ、鞄、ベルト、カメラケース、ランドセルなどの製造に好適に使用することができる。
【図１】
2014025153.tif 000004
【図２】
2014025153.tif 000005
【図３】
2014025153.tif 000006